СТЕКЛО
GLASS

Изобретение относится к области технологии силикатов, а именно к составам стекол, которые могут быть использованы в производстве облицовочной плитки, изделий декоративно-художественного назначения.
2
2
3
2
2
3
2
Известно стекло, содержащее, мас.%: SiO 30,12-33,67; FeO 21,39-23,91; FeO 5,34-6,0; CaO 28,15-31,46; NaO 1,22-2,45; BO 2,78-5,55; ZrO 1,0-7,0 [1].
Задача изобретения состоит в снижении температуры варки стекла.
2
2
3
2
2
3
2
2
2
3
2
2
3
2
Технический результат достигается тем, что в стекле, содержащем SiO, FeO, CaO, NaO, BO, ZrO, компоненты находятся при следующем соотношении, мас.%: SiO 30,0-33,0; FeO 29,0-31,0; CaO 7,0-9,0; NaO 2,0-3,0; BO 25,0-26,0; ZrO 2,0-3,0.
Таблица
Компоненты
Состав, мас.%
1
2
3
SiO<sub>2</sub>
30,0
31,5
33,0
Fe<sub>2</sub>O<sub>3</sub>
31,0
30,0
29,0
CaO
7,0
8,0
9,0
Na<sub>2</sub>O
3,0
2,5
2,0
B<sub>2</sub>O<sub>3</sub>
26,0
25,5
25,5
ZrO<sub>2</sub>
3,0
2,5
2,0
Варку стекла осуществляют в горшковых печах при температуре 1290-1330°C.
Источник информации
1. SU 1172895, 1986.